(57)【要約】      （修正有）【課題】低音域から高音域に渡って遮音欠損のない優れた遮音性を経済的且つ効率的に発揮する遮音ボード及び遮音方法を提供する。【解決手段】下記の石膏ボードＡ（１１）及び石膏ボードＢ（１２）であって、石膏ボードＡの片面に厚さが石膏ボードＡの厚さの６５〜８５％である石膏ボードＢを重ねて用いた。石膏ボードＡ：ボード状芯材が、二水石膏を９９質量％以上含有しており、減水剤及びその他の添加剤を合計で１質量％以下含有していて、無機充填剤及び強化繊維を実質的に含有しない比重が０．６５〜０．７５の石膏ボード。石膏ボードＢ：ボード状芯材が、二水石膏１００質量部当たり無機充填剤として硫酸バリウムを１００〜２５０質量部の割合で含有し且つこれらを合計で９５質量％以上含有しており、減水剤及びその他の添加剤を合計で３質量％以下含有していて、他の無機充填剤及び強化繊維を２質量％以下含有する比重が１．２０〜２．００の石膏ボード。【選択図】図１
2013112598.tif 000002
【特許請求の範囲】
【請求項１】
下記の石膏ボードＡ及び石膏ボードＢであって、石膏ボードＢの厚さが石膏ボードＡの厚さの６５〜８５％である石膏ボードＡ及び石膏ボードＢを用い、石膏ボードＡの片面に石膏ボードＢを重ねて成ることを特徴とする遮音ボード。
石膏ボードＡ：ボード状芯材の表面及び裏面にシートを有する石膏ボードであって、ボード状芯材が、二水石膏を９９質量％以上含有しており、減水剤及びその他の添加剤を合計で１質量％以下含有していて、無機充填剤及び強化繊維を実質的に含有しない比重が０．６５〜０．７５の石膏ボード。
石膏ボードＢ：ボード状芯材の表面及び裏面にシートを有する石膏ボードであって、ボード状芯材が、二水石膏１００質量部当たり無機充填剤として硫酸バリウムを１００〜２５０質量部の割合で含有し且つこれらを合計で９５質量％以上含有しており、減水剤及びその他の添加剤を合計で３質量％以下含有していて、他の無機充填剤及び強化繊維を２質量％以下含有する比重が１．２０〜２．００の石膏ボード。
【請求項２】
石膏ボードＡが、ボード状芯材の比重が０．６８〜０．７２のものである請求項１記載の遮音ボード。
【請求項３】
石膏ボードＢが、ボード状芯材が二水石膏１００質量部当たり硫酸バリウムを１２０〜２００質量部の割合で含有する比重が１．２５〜１．７５のものである請求項１又は２記載の遮音ボード。
【請求項４】
石膏ボードＢの厚さが石膏ボードＡの厚さの７０〜８０％である請求項１〜３のいずれか一つの項記載の遮音ボード。
【請求項５】
石膏ボードＡが、ボード状芯材の厚さが９．０〜１３．０ｍｍのものである請求項１〜４のいずれか一つの項記載の遮音ボード。
【請求項６】
請求項１〜５のいずれか一つの項記載の遮音ボードとなるよう石膏ボードＡ及び石膏ボードＢを用いて、石膏ボードＢが音源側となるよう配設することを特徴とする遮音方法。
【発明の詳細な説明】
【技術分野】
【０００１】
本発明は遮音ボード及び遮音方法に関する。各種建物の壁面、天井面及び床面等には、その建物の用途にもよるが、一般に高い遮音性が要求される。本発明は、優れた遮音性を経済的且つ効率的に発揮する遮音ボード及び遮音方法に関し、更に詳しくは、硫酸バリウムを含有する石膏ボードを他の石膏ボードと組合わせて用いた遮音ボード及び遮音方法に関する。
【背景技術】
【０００２】
従来、前記のような硫酸バリウムを含有する石膏ボードを用いた遮音ボードとしては、基材としての硫酸カルシウム１００重量部当たり無機充填剤としての硫酸バリウムを５０〜２００重量部の割合で含有するものや、焼石膏／硫酸バリウム＝５０／５０〜３０／７０（重量比）の割合で含有するスラリーから形成したもの等が知られている（例えば特許文献１及び２参照）。しかし、これら従来の遮音ボードには、高比重の石膏ボードを用いることによって相応の遮音性を発揮するという利点があるものの、高音域においてコインシデンス効果により遮音欠損が生じるという問題がある。
【先行技術文献】
【特許文献】
【０００３】
【特許文献１】国際公開第２００７／０５５０７４号
【特許文献２】特表２０１０−５４０２９２
【発明の概要】
【発明が解決しようとする課題】
【０００４】
本発明が解決しようとする課題は、低音域から高音域に渡って遮音欠損のない優れた遮音性を経済的且つ効率的に発揮する遮音ボード及び遮音方法を提供する処にある。
【課題を解決するための手段】
【０００５】
本発明者らは、前記の課題を解決するべく試行錯誤した結果、硫酸バリウムを含有する特定の石膏ボードを他の特定の石膏ボードと組合わせて用いることが正しく好適であることを見出した。
【０００６】
すなわち本発明は、下記の石膏ボードＡ及び石膏ボードＢであって、石膏ボードＢの厚さが石膏ボードＡの厚さの６５〜８５％である石膏ボードＡ及び石膏ボードＢを用い、石膏ボードＡの片面に石膏ボードＢを重ねて成ることを特徴とする遮音ボードに係る。また本発明は、かかる遮音ボードとなるよう石膏ボードＡ及び石膏ボードＢを用いて、石膏ボードＢが音源側となるよう配設することを特徴とする遮音方法に係る。
【０００７】
石膏ボードＡ：ボード状芯材の表面及び裏面にシートを有する石膏ボードであって、ボード状芯材が、二水石膏を９９質量％以上含有しており、減水剤及びその他の添加剤を合計で１質量％以下含有していて、無機充填剤及び強化繊維を実質的に含有しない比重が０．６５〜０．７５の石膏ボード。
【０００８】
石膏ボードＢ：ボード状芯材の表面及び裏面にシートを有する石膏ボードであって、ボード状芯材が、二水石膏１００質量部当たり無機充填剤として硫酸バリウムを１００〜２５０質量部の割合で含有し且つこれらを合計で９５質量％以上含有しており、減水剤及びその他の添加剤を合計で３質量％以下含有していて、他の無機充填剤及び強化繊維を２質量％以下含有する比重が１．２０〜２．００の石膏ボード。
【０００９】
本発明に係る遮音ボードは、石膏ボードＡの片面に石膏ボードＢを重ねたものである。双方を重ねて固定する手段は、接着剤の点付け、ビス等の止め具による取付け、双方の併用等、特に制限はなく、接着剤としては、酢酸ビニル系樹脂、エポキシ系樹脂、アクリル系樹脂、ウレタン系樹脂等、いずれでもよいが、止め具による取付けを主とする手段が好ましい。
【００１０】
本発明に係る遮音ボードに用いる石膏ボードＡは、ボード状芯材の表面及び裏面にシート、通常は石膏ボードＡの製造時に型紙を兼ねて用いたボード用原紙（厚紙）を有する石膏ボードであって、ボード状芯材が、二水石膏を９９質量％以上含有しており、減水剤及びその他の添加剤を合計で１質量％以下含有していて、無機充填剤及び強化繊維を実質的に含有しない比重が０．６５〜０．７５の石膏ボードである。ここで、その他の添加剤としては発泡剤や耐水剤等が挙げられ、また無機充填剤及び強化繊維を実質的に含有しないというのは、これらが不可避的に含まれてくる場合を除き、積極的には加えないという意味である。したがって、石膏ボードＡは所謂普通の石膏ボードである。
【００１１】
また本発明に係る遮音ボードに用いる石膏ボードＢは、ボード状芯材の表面及び裏面にシート、通常は前記した石膏ボードＡと同様のボード用原紙（厚紙）を有する石膏ボードであって、ボード状芯材が、二水石膏１００質量部当たり無機充填剤として硫酸バリウムを１００〜２５０質量部の割合で含有し且つこれらを合計で９５質量％以上含有しており、減水剤及びその他の添加剤を合計で３質量％以下含有していて、他の無機充填剤及び強化繊維を２質量％以下含有する比重が１．２０〜２．００の石膏ボードである。ここで、その他の添加剤は石膏ボードＡについて前記したことと同様であるが、他の無機充填剤としては酸化亜鉛、酸化アルミニウム、酸化バリウム等が挙げられ、また強化繊維としてはガラス繊維、炭素繊維、ボロン繊維、アラミド繊維、ザイロン（登録商標）等が挙げられる。石膏ボードＢは、無機充填剤として硫酸バリウム（比重４．５）を含有するため、石膏ボードＡよりも比重が高い。
【００１２】
本発明に係る遮音ボードにおいて、石膏ボードＡ及び石膏ボードＢは前記した通りのものであるが、石膏ボードＡはボード状芯材の比重が０．６８〜０．７２のものが好ましく、また石膏ボードＢはボード状芯材が二水石膏１００質量部当たり硫酸バリウムを１２０〜２００質量部の割合で含有する比重が１．２５〜１．７５のものが好ましい。かかる石膏ボードＡや石膏ボードＢを用いた遮音ボードは、低音域から高音域に渡って遮音欠損のないより優れた遮音性を発揮するからである。
【００１３】
本発明に係る遮音ボードは、以上説明したような石膏ボードＡ及び石膏ボードＢを用いたものであるが、石膏ボードＢとして、その厚さが石膏ボードＡの厚さの６５〜８５％のものを用いたものである。なかでも、石膏ボードＡとしては、ボード状芯材の厚さが９．０〜１３．０ｍｍのものが好ましく、また石膏ボードＢとしては、その厚さが石膏ボードＡの厚さの７０〜８０％のものが好ましい。かかる石膏ボードＡや石膏ボードＢを用いた遮音ボードは、低音域から高音域に渡って遮音欠損のないより優れた遮音性をより経済的且つ効率的に発揮するからである。
【００１４】
本発明に係る遮音方法は、以上説明したような遮音ボードとなるよう石膏ボードＡ及び石膏ボードＢを用いて、石膏ボードＢが音源側となるよう配設する方法である。石膏ボードＡの片面に石膏ボードＢを予め重ねておいた状態の遮音ボードを、石膏ボードＢが音源側となるよう用いてもよいし、建物の下地材に石膏ボードＡを取付け、その片面、通常は音源側となる外側の片面に石膏ボードＢを取付けて、結果として石膏ボードＡの片面に石膏ボードＢを重ねた状態の遮音ボードとなるようにしてもよいのである。
【発明の効果】
【００１５】
本発明によると、低音域から高音域に渡って遮音欠損のない優れた遮音性を経済的且つ効率的に発揮することができる。
【図面の簡単な説明】
【００１６】
【図１】本発明に係る遮音ボードを例示する一部省略の縦断面図。
【図２】本発明に係る他の遮音ボードを例示する一部省略の縦断面図。
【図３】本発明に係る遮音ボード等の遮音性（音響透過損失）を示すグラフ。
【図４】比較のために製作した遮音ボードの遮音性（音響透過損失）を示すグラフ。
【実施例】
【００１７】
図１は本発明に係る遮音ボードを例示する短手方向（幅方向）の縦断面図である。石膏ボード１１の片面に石膏ボード２１がビス３１，３２により取付けられた状態で重ねられている。石膏ボード１１は前記の石膏ボードＡに相当し、また石膏ボード２１は前記の石膏ボードＢに相当している。
【００１８】
図２は本発明に係る他の遮音ボードを例示する短手方向（幅方向）の縦断面図である。石膏ボード１２の片面に石膏ボード２２が点付けの接着剤４１〜４３及びビス３３，３４により取付けられた状態で重ねられている。石膏ボード１２は前記の石膏ボードＡに相当し、また石膏ボード２２は前記の石膏ボードＢに相当している。
【００１９】
試験区分１（石膏ボードの製造）
・石膏ボードＡ−１及びＡ−２の製造
いずれも所要量の焼石膏（半水石膏）、減水剤、添加剤（接着補助剤、発泡剤、耐水剤）及び水をミキサーに入れ、混合して石膏スラリーとした。この石膏スラリーをボード用原紙（厚紙）を敷いた成形型に充填してボード状に成形し、その成形物を加熱乾燥して該成形物から自由水を蒸発させ、表１に記載した石膏ボードＡ−１及びＡ−２を製造した。
【００２０】
・石膏ボードＡＲ−１の製造
いずれも所要量の焼石膏（半水石膏）、ガラス繊維、減水剤、添加剤（接着補助剤、発泡剤、耐水剤）及び水をミキサーに入れ、混合して石膏スラリーとした。この石膏スラリーをボード用原紙（厚紙）を敷いた成形型に充填してボード状に成形し、その成形物を加熱乾燥して該成形物から自由水を蒸発させて、表１に記載した石膏ボードＡＲ−１を製造した。
【００２１】
・石膏ボードＢ−１〜Ｂ−４及びＢＲ−１の製造
いずれも所要量の焼石膏（半水石膏）、硫酸バリウム、ガラス繊維、減水剤、添加剤（接着補助剤、発泡剤、耐水剤）及び水をミキサーに入れ、混合して石膏スラリーとした。この石膏スラリーをボード用原紙（厚紙）を敷いた成形型に充填してボード状に成形し、その成形物を加熱乾燥して該成形物から自由水を蒸発させて、表１に記載した石膏ボードＢ−１〜Ｂ−４及びＢＲ−１を製造した。
【００２２】
・石膏ボードＢＲ−２の製造
いずれも所要量の焼石膏（半水石膏）、酸化アルミニウム、ガラス繊維、減水剤、添加剤（接着補助剤、発泡剤、耐水剤）及び水をミキサーに入れ、混合して石膏スラリーとした。この石膏スラリーをボード用原紙（厚紙）を敷いた成形型に充填してボード状に成形し、その成形物を加熱乾燥して該成形物から自由水を蒸発させて、表１に記載した石膏ボードＢＲ−２を製造した。
【００２３】
【表１】
2013112598.tif 000003
【００２４】
表１において、
組成（質量部）：二水石膏１００質量部当たりの硫酸バリウム、酸化アルミニウム、ガラス繊維、減水剤及び添加剤の質量部。
石膏ボードの物性：表２に記載の試験方法で試験し、判定基準で判定して、判定基準を達成したものを○印とした。
ＢＲ−２：硫酸バリウムに代えて酸化アルミニウムを用いた例。
【００２５】
【表２】
2013112598.tif 000004
【００２６】
試験区分２（遮音ボードの製作その１）
・実施例１
試験区分１で製造した石膏ボードＡ−２（表３中の第１の石膏ボード）の片面に石膏ボードＢ−２（表３中の第２の石膏ボード）を重ね、ビスで取付けて、表３に記載した実施例１の遮音ボードを製作した（図１に例示した石膏ボード）。
【００２７】
・実施例２及び比較例１〜３
実施例１と同様にして、表３に記載した実施例２及び比較例１〜３の遮音ボードを製作した。
【００２８】
【表３】
2013112598.tif 000005
【００２９】
試験区分３（音響透過損失試験その１）
試験区分２で製作した各例の遮音ボードの遮音性を評価するため、音響透過損失試験を行なった。試験はＪＩＳ−Ａ１４１６「実験室における建築部材の空気音遮断性能の測定方法」に準拠して行ない、受音室は各例の遮音ボードを用いて第２の石膏ボードが音源側となるように形成して、音源室及び受音室における室内平均音圧レベルと受音室の残響時間を測定し、下記の数１により音響透過損失を算出した。測定は５箇所の音源位置で行ない、それぞれの音響透過損失の算出結果を平均した。結果を表４にまとめて示した。
【００３０】
【数１】
2013112598.tif 000006
【００３１】
数１において、
Ａ＝（０．１６Ｖ）／Ｔ
Ｌ１：音源室における平均音圧レベル（ｄＢ）
Ｌ２：受音室における平均音圧レベル（ｄＢ）
Ｓ：透過部の面積（ｍ２）
Ａ：受音室の等価吸音面積（ｍ２）
Ｖ：受音室の容積（ｍ３）
Ｔ：受音室の残響時間（ｓ）
【００３２】
【表４】
2013112598.tif 000007
【００３３】
図３は表４の結果を示すグラフである。実施例１及び２の遮音ボードの音響透過損失を示す折れ線５１，５２が低音域から高音域に渡って遮音欠損のない優れた遮音性を示すのに対し、比較例１〜３の遮音ボードの音響透過損失を示す折れ線６１〜６３は高音域において明らかに遮音欠損がある。
【００３４】
試験区分４（遮音ボードの製作その２）
・比較例４
試験区分１で製造した石膏ボードＡ−２（表２中の第１の石膏ボード）の片面に石膏ボードＢ−３（表２中の第２の石膏ボード）を重ね、ビスで取付けて、表５に記載した比較例４の遮音ボードを製作した。
【００３５】
・比較例５〜８
比較例４と同様にして、表５に記載した比較例５〜８の遮音ボードを製作した。
【００３６】
【表５】
2013112598.tif 000008
【００３７】
試験区分５（音響透過損失試験その２）
試験区分４で製作した各例の遮音ボードの遮音性を評価するため、音響透過損失試験を行なった。試験は試験区分３と同様に行なった。
【００３８】
【表６】
2013112598.tif 000009
【００３９】
図４は表６の結果を示すグラフである。図３について前記したように、実施例１及び２の遮音ボードの音響透過損失を示す折れ線５１，５２が低音域から高音域に渡って遮音欠損のない優れた遮音性を示すのに対し、比較例１〜３の遮音ボードの音響透過損失を示す折れ線６１〜６３は、また比較例４〜８の遮音ボードの音響透過損失を示す折れ線６４〜６８も高音域において明らかに遮音欠損がある。
【符号の説明】
【００４０】
１１，１２  遮音ボードＡ
２１，２２  遮音ボードＢ
３１〜３４  ビス
４１〜４３  点付けの接着剤
５１，５２，６１〜６８  本発明に係る遮音ボード等の遮音性（音響透過損失）を示す折れ線
【図１】
2013112598.tif 000010
【図２】
2013112598.tif 000011
【図３】
2013112598.tif 000012
【図４】
2013112598.tif 000013